(57)【要約】      （修正有）【課題】金属蒸着フィルムを酸素バリア層および紫外線遮蔽層として用いながら、追加的な補強層を用いることなく、安価に薬液用の外装袋を製造できる積層体を提供する。【解決手段】外側から、基材フィルム１１、金属蒸着フィルム１４、シーラントフィルム１５を少なくともこの順に押出樹脂層１２を介して積層してなる積層体であって、前記金属蒸着フィルムの金属蒸着面側には、アンカーコート剤層１３が設けられてなり、前記アンカーコート剤層と前記シーラントフィルムとが、酸素バリア性を有してなることを特徴とする積層体である。【選択図】図１
2020011390.tif 000002
【特許請求の範囲】
【請求項１】
外側から、基材フィルム、金属蒸着フィルム、シーラントフィルムを少なくともこの順に押出樹脂層を介して積層してなる積層体であって、
前記金属蒸着フィルムの金属蒸着面側には、アンカーコート剤層が設けられてなり、
前記アンカーコート剤層と前記シーラントフィルムとが、酸素バリア性を有してなることを特徴とする積層体。
【請求項２】
前記シーラントフィルムの酸素透過度が、０．８ｃｃ／ｍ２・ｄａｙ・ａｔｍ以下であり、かつ、シーラントフィルム同士を熱融着した際のシール強度が、５０Ｎ／１５ｍｍ以上であることを特徴とする請求項１に記載の積層体。
【請求項３】
前記シーラントフィルムが、エチレン−ビニルアルコール共重合体の表裏両面に直鎖状低密度ポリエチレン樹脂が積層された共押出フィルムであることを特徴とする請求項１または請求項２に記載の積層体。
【請求項４】
前記アンカーコート剤層が、無機層状鉱物を含むことを特徴とする請求項１から請求項３のいずれかに記載の積層体。
【発明の詳細な説明】
【技術分野】
【０００１】
本発明は、酸素バリア性と紫外線遮蔽性を有する積層包装材料を用いた、厚みと重みのある物を梱包、輸送した際に、ピンホールの発生し難い包装袋用積層体に関し、医療、医薬品や、食品などの分野において、酸素や紫外線の侵入により品質が容易に劣化するような内容物の包装に利用する包装袋に適した積層体に関する。
【背景技術】
【０００２】
医療用薬液等の充填容器として従来使用されていたガラス壜は、重く、衝撃による破損の危険性があるほか、嵩張るため、輸送や保管に不便である等の不具合があり、近年では、ガラス壜に代えて、ポリエチレン樹脂、ポリプロピレン樹脂、ポリ塩化ビニル樹脂等のプラスチック素材からなる軟質の袋ないし袋状の容器が多く用いられている。
【０００３】
このような容器は、ハンドリング（取扱い）性の良さや、容器の軽量化、ゴミの容積低減などの観点から、例えば特許文献１のような柔軟なプラスチック製の一次容器に充填されている場合が多い。
【０００４】
このような容器に充填されている内容液の中でも、特にアミノ酸液や糖、電解質液などの薬液は、酸素によって著しく変質し、ビタミンは近紫外線によって容易に劣化してしまうものも多い。
【０００５】
他方で、これらの薬液を直接体内に注入することもあることから、これらの薬液と直接接触する袋状容器は、容器自体からの成分の溶出で薬液に悪影響を与えることの無いように、無添加のプラスチックを使用した容器を用いることが多い。
【０００６】
しかしながら、無添加のプラスチックを使用した容器では、先に示したような薬液の変質や劣化を防止できるような高度な酸素バリア性や紫外線遮蔽性を保証することは困難である。
【０００７】
そこで、近年では薬液を充填密封した１次容器をバリア性の高い外装袋で２次包装することが行われている。
【０００８】
上述のような酸素バリア性と紫外線遮蔽性を有するバリア層としては、例えば金属箔などを例示することができるが、金属箔をプラスチックフィルムとラミネート加工した場合には、バリア効果は優れるもののポリ袋タイプに比べて袋が硬くなることは避けられず、用途によっては取り扱いに難点があり、また価格的にも高価なものになっている。
【０００９】
これに対して、金属蒸着フィルムを用いる考え方もあるが、一般の金属蒸着フィルムは、加工工程上で、ロールとの接触などにより金属蒸着膜が傷付き易いこともあり、比較的傷の発生し難いドライラミネート法が用いられる場合が多い。
【００１０】
しかし、ドライラミネート法を用いる場合には、接着剤層の膜厚も薄く、搬送中の衝撃などによるピンホールの発生を抑制するために、補強層を要する場合が多い。
【００１１】
中には、特許文献２のように、ナイロン層／エチレン−ビニルアルコール共重合体層／ナイロン層からなる共押共延伸フィルムであるバリア層と金属蒸着フィルムとを、予めドライラミネートして、アルミ層を保護した後に、この予めドライラミネートしたフィルムに対して最外層と最内層とを押出樹脂を介してラミネート加工する、所謂サンドイッチラ
ミネートする方法なども提案されている。
【先行技術文献】
【特許文献】
【００１２】
【特許文献１】特開平１０−３１４２７２号公報
【特許文献２】特開２００４−０５０６０５号公報
【発明の概要】
【発明が解決しようとする課題】
【００１３】
本発明は、このような状況に鑑み、金属蒸着フィルムを酸素バリア層および紫外線遮蔽層として用いながら、追加的な補強層を用いることなく、安価に薬液用の外装袋を提供できる積層体を作製しようとするものである。
【課題を解決するための手段】
【００１４】
本発明はこれらの課題を解決すべくなされたものである。
すなわち、請求項１に記載の発明は、外側から、基材フィルム、金属蒸着フィルム、シーラントフィルムを少なくともこの順に押出樹脂層を介して積層してなる積層体であって、前記金属蒸着フィルムの金属蒸着面側には、アンカーコート剤層が設けられてなり、
前記アンカーコート剤層と前記シーラントフィルムとが、酸素バリア性を有してなることを特徴とする積層体である。
【００１５】
請求項２に記載の発明は、前記シーラントフィルムの酸素透過度が、０．８ｃｃ／ｍ２・ｄａｙ・ａｔｍ以下であり、かつ、シーラントフィルム同士を熱融着した際のシール強度が、５０Ｎ／１５ｍｍ以上であることを特徴とする請求項１に記載の積層体である。
【００１６】
請求項３に記載の発明は、前記シーラントフィルムが、エチレン−ビニルアルコール共重合体の表裏両面に直鎖状低密度ポリエチレン樹脂が積層された共押出フィルムであることを特徴とする請求項１または請求項２に記載の積層体である。
【００１７】
請求項４に記載の発明は、前記アンカーコート剤層が、無機層状鉱物を含むことを特徴とする請求項１から請求項３のいずれかに記載の積層体である。
【発明の効果】
【００１８】
本発明によれば、金属蒸着フィルムをバリア層ならびに紫外線遮蔽層として用いながら、追加的な補強層を必要とせず、薬液用の外装袋として使用可能な押出ラミネート積層体の提供が可能となる。
【図面の簡単な説明】
【００１９】
【図１】本発明の積層体の構成例を示す断面図である。
【図２】金属蒸着フィルムとアンカーコート剤層の例を示す断面図である。
【図３】シーラントフィルムの構成例を示す断面図である。
【発明を実施するための形態】
【００２０】
以下に、本発明の実施の形態について詳細に説明する。以下の説明において適宜図面を参照するが、図面に記載された態様は本発明の例示であり、本発明はこれらの図面に記載された態様に制限されない。
【００２１】
なお、全ての図面を通じて、同様又は類似した機能を発揮する構成要素には同一の参照符号を付し、重複する説明は省略する。
【００２２】
図１は、本発明の積層体の構成例を示す断面図である。
【００２３】
図１は、基材フィルム（１１）、金属蒸着面に酸素バリア性を有するアンカーコート剤層（１３）が設けられた金属蒸着フィルム（１４）、酸素バリア性を有するシーラントフィルム（１５）の各層が、押出樹脂層（１２）を介してラミネートされている構成例が示されている。
【００２４】
図１では、酸素バリア性を有するシーラントフィルム（１５）が、単一の層として示されているが、実際には後述する多層の共押出フィルムによって形成されている。
【００２５】
ここで、基材フィルム（１１）は、従来公知のフィルムを何れも使用することができるが、例えば、ポリエチレンテレフタレートフィルム、ポリエチレンナフタレートフィルムなどのポリエステルフィルム、ポリプロピレンなどのポリオレフィンフィルム、ポリスチレンフィルム、６−ナイロン、ポリメタキシリレンアジパミド（ＭＸＤ６）などのポリアミドフィルム、ポリカーボネートフィルム、ポリアクリロニトリルフィルム、ポリイミドフィルム、ポリビニルアルコールフィルム、ポリ塩化ビニリデンフィルムなどが挙げられるが、機械的強度や寸法安定性を有するものであれば、特に限定されるものではない。特に延伸されたフィルムなどが好ましく、コスト面や取扱いの容易性などを考慮すると、延伸ポリプロピレン（ＯＰＰ）フィルムなどを好適に用いることができる。
【００２６】
基材フィルムの厚みとしては、加工性を考慮すると、１０〜５０μｍの範囲であることが好ましい。
【００２７】
また、基材フィルム（１１）には、必要に応じて適宜印刷層などを設けることができる。印刷層としては、ウレタン系、アクリル系、ニトロセルロース系、ゴム系など従来公知のバインダー樹脂に各種顔料、体質顔料および可塑剤、乾燥剤、安定剤、界面活性剤などが任意に添加されてなるインキなどを用いて構成することができる。
【００２８】
印刷方法としては、例えば、オフセット印刷、グラビア印刷、フレキソ印刷、シルクスクリーン印刷、インクジェット印刷など従来公知の手法を任意に用いることができる。
【００２９】
また、基材フィルム（１１）の表面には、コロナ処理やオゾン処理といった易接着処理が施されていてもよい。
【００３０】
金属蒸着フィルム（１４）は、図２に示すように、蒸着フィルム基材（１４１）上に、金属蒸着膜（１４２）を設けたもので、少なくとも金属蒸着膜（１４２）上には、アンカーコート剤層（１３）が積層されている。
【００３１】
また、蒸着フィルム基材（１４１）の金属蒸着膜（１４２）が設けられていない面側には、酸素バリア性を有するアンカーコート剤層（１３）や、酸素バリア性を特に有しない接着層などを別途設けていても良い。
【００３２】
蒸着フィルム基材（１４１）は、例えば、ポリエチレンテレフタレートなどのポリエステルフィルム、ポリプロプレンなどのポリオレフィンフィルム、ナイロンフィルム、エチレン−ビニルアルコール共重合体フィルムなどを用いることができる。
【００３３】
中でも、機械的強度や取扱いの容易性などを考慮すると、延伸されたポリエチレンテレフタレート（ＰＥＴ）フィルムを好適に用いることができる。
【００３４】
蒸着フィルム基材（１４１）の厚さは、３〜２００μｍ程度とすることができるが、よ
り好ましくは、６〜５０μｍである。
【００３５】
金属蒸着膜（１４２）は、酸素バリア性の付与と紫外線の遮蔽を目的として設けられ、金属としては、従来公知の材料をいずれも用いることができるが、例えば、金、銀、銅、アルミニウム、クロム、鉄、ニッケルなどを例示することができるが、アルミニウムを好適に用いることができる。
【００３６】
金属蒸着膜（１４２）を有する金属蒸着フィルム（１４）としての酸素バリア性は、ＪＩＳ  Ｋ７１２６による酸素透過度が、１．０ｃｃ／ｍ２・ｄａｙ・ａｔｍ（温度２２℃、湿度６５％ＲＨ条件下）以下であることが望ましい。
【００３７】
また、金属蒸着フィルム（１４）としての紫外線遮蔽性としては、日本電色工業（株）製  ＳＺ−Σ８０による光透過率が、０．１％以下であることが望ましい。
【００３８】
上述のような金属蒸着膜（１４２）の膜厚としては、５〜３００ｎｍ程度の範囲とすることができるが、より好ましくは、１０〜１００ｎｍの範囲である。
【００３９】
金属蒸着膜（１４２）を形成する方法としては、従来公知の薄膜形成法であればいずれを用いても良く、例えば、真空蒸着法、スパッタリング法、イオンプレーティング法などの物理的気相成長法などを例示することができる。
【００４０】
金属蒸着膜（１４２）の形成に先立って、蒸着フィルム基材（１４１）の表面には、コロナ処理、プラズマ処理、イオンボンバード処理などの表面処理が施されても何ら問題ない。
【００４１】
上述のような金属蒸着フィルム（１４）を酸素バリア層として用いようとする場合、金属蒸着フィルムに対する後加工工程において、金属蒸着フィルム（１４）の搬送経路中に、金属蒸着面が、装置内のロールやコーティング用の版、あるいは巻取り状態の金属蒸着フィルム（１４）を巻き出す際の裏面の蒸着フィルム基材（１４１）などとの、擦れなどが生じることによって、金属蒸着膜（１４２）の部分的欠落が発生し、本来金属蒸着フィルム（１４）の有する酸素バリア性が、損なわれる場合があった。
【００４２】
このような問題に対し、本発明者らは、上述のような金属蒸着膜（１４２）の部分的欠落が発生した場合であっても、低下した酸素バリア性を補填することが可能な層構成とすることで、追加的な補強層を用いることなく薬液用の外装袋として使用可能な積層体とする手法を見出した。
【００４３】
即ち、金属蒸着フィルム（１４）の金属蒸着膜（１４２）側に、酸素バリア性を有するアンカーコート剤層（１３）を設けるとともに、シーラントフィルム（１５）として、酸素バリア性を有するフィルムを用いるというものである。
【００４４】
このようなアンカーコート剤層（１３）は、主剤として、例えば、溶剤溶解性または水溶性のポリエステル樹脂、イソシアネート樹脂、ウレタン樹脂、アクリル樹脂、ポリビニルアルコール樹脂、エチレンビニルアルコール樹脂、ビニル変性樹脂、エポキシ樹脂、イミン系樹脂、オキサゾリン基含有樹脂、変性スチレン樹脂、変性シリコン樹脂またはアルキルチタネート等を用いることができ、これらは単独あるいは２種以上組み合わせて使用することができる。
【００４５】
またアンカーコート剤層（１３）には、用いる樹脂に応じて、硬化剤や触媒、安定剤、開始剤などの各種添加剤を添加することができる。
【００４６】
アンカーコート剤層（１３）に酸素バリア性を付与する手法としては、従来公知の手法をいずれも用いることができるが、例えば、無機層状鉱物等を添加する方法などを例示することができる。
【００４７】
無機層状鉱物とは、極薄の単位結晶層が重なって１つの層状粒子を形成している無機化合物のことであり、無機層状鉱物としては、水中で膨潤・へき開するものが好ましく、これらの中でも、特に水への膨潤性を有する性質を有する粘土化合物が好ましく用いられるが、この粘土化合物は、天然のものでも良いし、合成されたものでも良い。
【００４８】
無機層状鉱物の代表的なものとしては、フィロケイ酸塩鉱物などの含水ケイ酸塩、例えば、ハロイサイト、カオリナイト、エンデライト、ディカイト、ナクライト、アンチゴライト、クリソタイルなどのカオリナイト−蛇紋石族粘土鉱物、モンモリロナイト、バイデライト、ノントロナイト、サポナイト、ヘクトライト、ソーコナイト、スチブンサイトなどのスメクタイト族粘土鉱物、バーミキュライトなどのバーミキュライト族粘土鉱物、白雲母、金雲母、シデロフィライトなどの雲母、マーガライト、テトラシリリックマイカ、テニオライトなど雲母またはマイカ族粘土鉱物などが挙げられる。
【００４９】
これらの無機層状鉱物は、１種または２種以上を組み合わせて用いることができる。
【００５０】
上述のような無機層状鉱物等の添加により、酸素バリア性を付与したアンカーコート剤層（１３）の厚さとしては、乾燥後の塗布量として３．０〜５．０ｇ／ｍ２程度であることが望ましい。
【００５１】
乾燥後の塗布量が３．０ｇ／ｍ２未満の場合には、金属蒸着フィルムの低下した酸素バリア性を補うのに不十分な場合があり、また５．０ｇ／ｍ２を超える場合には、酸素バリア効果に比べて、塗布量過剰となりコスト的にも不利となる。
【００５２】
アンカーコート剤層（１３）の塗布性、接着性を改良するために、アンカーコート剤層形成に先立って、金属蒸着フィルム（１４）表面に、コロナ処理などが施されてあっても良い。
【００５３】
このようなアンカーコート剤層（１３）は、従来公知のコーティング法を用いて設けることができ、例えば、グラビアコート法、マイクログラビアコート法、ロールコート法、ダイコート法などを例示することができるが、中でもグラビアコート法を好適に用いることができる。
【００５４】
図３は、酸素バリア性を有するシーラントフィルム（１５）の構成例を示す断面図である。
【００５５】
シーラントフィルム（１５）は、ヒートシールが可能で、酸素バリア性を有するものであれば、任意のフィルムを用いることができるが、図３に示すように、酸素バリア性樹脂層（１５１）の両面側をシーラント材層（１５２）で挟むサンドイッチ状の積層構造を有する共押出フィルムを好適に用いることができる。
【００５６】
酸素バリア性樹脂層（１５１）は、従来公知の酸素バリア性を有する樹脂であれば、いずれも用いることができ、例えば、６−ナイロン、ポリメタキシリレンアジパミド（ＭＸＤ６）などのポリアミド樹脂や、エチレン−ビニルアルコール共重合体（ＥＶＯＨ）などを例示することができる。
【００５７】
このような酸素バリア性樹脂の中でも、エチレン−ビニルアルコール共重合体（ＥＶＯＨ）を好適に用いることができ、厚さは１〜１０μｍ程度とすることができる。
【００５８】
また、シーラント材層（１５２）は、ポリオレフィン系樹脂を用いることができ、具体的には、低密度ポリエチレン樹脂（ＬＤＰＥ）、直鎖状低密度ポリエチレン樹脂（ＬＬＤＰＥ）、中密度ポリエチレン樹脂（ＭＤＰＥ）、高密度ポリエチレン樹脂（ＨＤＰＥ）、ポリプロピレン樹脂（ＰＰ）、エチレン−プロピレン共重合体（ＥＰ）、エチレン−αオレフィン共重合体、エチレン−メタクリル酸共重合体（ＥＭＡＡ）、エチレン−アクリル酸共重合体（ＥＡＡ）、エチレン−酢酸ビニル共重合体（ＥＶＡ）、アイオノマー樹脂などを例として、挙げることができる。
【００５９】
中でも、直鎖状低密度ポリエチレン樹脂（ＬＬＤＰＥ）を好適に用いることができ、厚さは１０〜３０μｍ程度とすることができる。
【００６０】
上述のようなシーラントフィルム（１５）は、ＪＩＳ  Ｋ７１２６による酸素透過度が、０．８ｃｃ／ｍ２・ｄａｙ・ａｔｍ（温度２２℃、湿度６５％ＲＨ条件下）以下であり、かつシーラントフィルム同士を熱融着した際のシール強度が、５０Ｎ／１５ｍｍ以上であることが望ましい。
【００６１】
またシーラントフィルム（１５）において、酸素バリア性樹脂層（１５１）とシーラント材層（１５２）との間には、接着剤層などを設けていても良い。
【００６２】
このようなシーラントフィルム（１５）を用いることにより、金属蒸着フィルム（１４）における金属蒸着膜（１４２）の部分的欠落が発生し、本来金属蒸着フィルム（１４）の有する酸素バリア性が、損なわれた場合でも、積層体（１）としての酸素バリア性を補うことが可能となる。
【００６３】
また、薬液を充填した１次容器のような重量を有するものに対する外装袋として用いても、十分なシール強度を有することで、安易に外装袋が破れることのない、安全な外装袋を提供することが可能となる。
【００６４】
以上のような、基材フィルム（１１）、アンカーコート剤層（１３）を含む金属蒸着フィルム（１４）、シーラントフィルム（１５）の各層は、サンドイッチラミネート法により、押出樹脂層（１２）を介して積層されている。
【００６５】
押出樹脂層（１２）は、一般的に上市されている押し出し樹脂を使用することが可能であり、低密度ポリエチレン樹脂（ＬＤＰＥ）や中密度ポリエチレン樹脂（ＭＤＰＥ）、直鎖状低密度ポリエチレン樹脂（ＬＬＤＰＥ）やポリプロピレン樹脂（ＰＰ）、又はエチレン−酢酸ビニル共重合体（ＥＶＡ）、やエチレン−ビニルアルコール共重合体（ＥＶＯＨ）、更にはアイオノマーやエチレン−メタクリル酸共重合体（ＥＭＡＡ）、又はエチレン−アクリル酸共重合体（ＥＡＡ）やエチレン−アクリル酸エステル共重合体（ＥＥＡ）などを用いることができる。
【００６６】
押出樹脂層の厚さは、１０〜３０μｍ程度であることが望ましい。この様に、押出樹脂層を用いたサンドイッチラミネート法を用いることにより、接着剤樹脂をコーティングしてラミネートするドライラミネート法に比べて、厚い樹脂層を設ける事が可能となる。
【００６７】
従って、ドライラミネート法を用いた場合に必要とされた補強層などを設けなくとも、薬液を充填した１次包装袋を封入した後の運搬作業における衝撃等でもピンホールの発生しない薬液用の外装袋を提供可能な積層体とすることができる。
【実施例】
【００６８】
以下に示す実施例は、１例を示すものであり、本発明は必ずしも以下に示したものに限定されるものではない。
【００６９】
＜実施例１＞
下記に示すように、表層の基材フィルムにポリプロピレンを用いて、金属蒸着フィルム、シーラントフィルムと順にサンドイッチラミネート法により貼りあわせて積層体サンプル１を作製した。
【００７０】
その際に、金属蒸着フィルムの金属蒸着面側には、酸素バリア性を有するアンカーコート剤層として、下記に示すアンカーコート剤層を設けた。
【００７１】
また、得られた積層体のシーラントフィルム同士のヒートシール強度は、５４Ｎ／１５ｍｍであった。
【００７２】
（基材フィルム）
延伸プロピレンフィルム（ＯＰＰ）  …  フタムラ化学（株）製  ＦＯＳ  ５０μｍ
（金属蒸着フィルム）
アルミニウム蒸着したＰＥＴフィルム        …  尾池パックマテリアル（株）製
ＪＣ−Ｖ８  １２μｍ
（シーラントフィルム）
共押出フィルム（ＬＬＤＰＥ／ＥＶＯＨ／ＬＬＤＰＥ）    …  タマポリ（株）製
マルチトロン（登録商標）ＺＥＡ−１０１  ６０μｍ
（酸素透過度：０．５ｃｃ／ｍ２・ｄａｙ・ａｔｍ）
（押出樹脂層）
低密度ポリエチレン（ＬＤＰＥ）                …  日本ポリエチレン（株）製
ＬＣ６００Ａ  ２０μｍ
（アンカーコート剤層）
２液硬化型ポリエステルポリオール                      …  ＤＩＣ（株）製
ＰＡＳＬＩＭ  ＶＭ００１  ４．８μｍ
【００７３】
＜比較例１＞
シーラントフィルムとして酸素バリア性を有しないＬＬＤＰＥフィルム（エルスマート（登録商標）  三井化学東セロ（株）製）を用いた以外は、実施例１と同様にして、積層体サンプル２を作製した。
【００７４】
＜比較例２＞
アンカーコート剤層として、酸素バリア性を有しないウレタン系材料（Ａ３２１０  三井化学（株）製）を用いた以外は、実施例１と同様にして、積層体サンプル３を作製した。
【００７５】
＜比較例３＞
アンカーコート剤層として、酸素バリア性を有しないウレタン系材料（Ａ３２１０  三井化学（株）製）を用い、シーラントフィルムとして、酸素バリア性を有しないＬＬＤＰＥ（エルスマート（登録商標）  三井化学東セロ（株）製）を用いた以外は、実施例１と同様にして、積層体サンプル４を作製した。
【００７６】
上述のようにして、作製した各積層体サンプルにつき、以下に示す実験１ならびに実験２の２種類の評価を実施した。
【００７７】
＜実験１＞
上記実施例１、比較例１、比較例２、比較例３によって作製した各積層体サンプル１〜４と、それぞれのサンプルで使用した加工前の金属蒸着フィルムについて、温度２２℃、湿度６５％ＲＨ条件下でのＪＩＳ  Ｋ７１２６による酸素透過度の測定を実施し、その測定結果を表１に示す
【００７８】
【表１】
2020011390.tif 000003
【００７９】
実施例１ならびに比較例１〜３の結果より、アンカーコート剤層やシーラントフィルムについて、酸素バリア性を有するものを用いることで、積層体作製時の加工工程による酸素バリア性の劣化を補う効果を有することが判った。
【００８０】
また、比較例１、比較例２の結果より、温度２２℃、湿度６５％ＲＨの条件下においては、アンカーコート剤層のみを、酸素バリア性を有するものとするよりも、シーラントフィルムのみを、酸素バリア性を有するものとした場合の方が、酸素バリア性の劣化を補えることが判った。
【００８１】
＜実験２＞
実験１の結果より、積層体作製時の加工工程における酸素バリア性の劣化を補う効果が確認された実施例１、比較例１、比較例２の各積層体サンプルについて、温度４０℃、湿度７０％ＲＨの高温高湿環境下での酸素透過度を実験１と同様の手法で測定し、測定した結果を表２に示す
【００８２】
【表２】
2020011390.tif 000004
【００８３】
比較例１、比較例２の結果より、アンカーコート層あるいはシーラントフィルムのいずれか片方のみを、酸素バリア性を有するものとした場合には、温度２２℃、湿度６５％ＲＨの環境下にいては、ある程度の酸素バリア性を維持できたとしても、温度４０℃、湿度７０％ＲＨの高温高湿環境下では、酸素透過度が１．０ｃｃ／ｍ２・ｄａｙ・ａｔｍ付近あるいはそれ以上の値を示していることが判る。
【００８４】
医療用などの薬液を充填した１次容器を入れるための外装袋の場合には、１．０ｃｃ／ｍ２・ｄａｙ・ａｔｍ以下の値を求められており、比較例１ならびに比較例２に示すような構成では、使用目的に耐えることができない。
【００８５】
これに対して、実施例１に示す積層体の構成とすることで、高温高湿の環境下であっても安定した酸素バリア性を確保できることが判った。
【００８６】
以上の結果より、本発明の積層体を用いることにより、薬液を充填した１次容器に対する外装袋用として十分な特性を有すると伴に、酸素バリア性等を満たすための追加的な補強層を特に用いることなく、安価な外装袋用の積層体を提供することができる。
【符号の説明】
【００８７】
１０  …  積層体
１１  …  基材フィルム
１２  …  押出樹脂層
１３  …  アンカーコート剤層
１４  …  金属蒸着フィルム
１４１…  蒸着フィルム基材
１４２…  金属蒸着膜
１５  …  シーラントフィルム
１５１…  ガスバリア性樹脂層
１５２…  シーラント材層
【図１】
2020011390.tif 000005
【図２】
2020011390.tif 000006
【図３】
2020011390.tif 000007